(57)【特許請求の範囲】
【請求項１】
リグニンスルホン酸塩を含有する潤滑グリースを製造する方法であって、
ａ）
少なくとも１種の基油
ヒドロキシ基で置換または非置換の１０から３２個の炭素原子を有する飽和または不飽和モノカルボン酸の少なくとも１つのカルシウム石けん
（ｉ）それぞれヒドロキシ基で置換または非置換であってよい２から８個の炭素原子を有する飽和または不飽和モノカルボン酸、２から１６個の炭素原子を有するジカルボン酸の、ナトリウム塩を除くアルカリ金属塩、アルカリ土類金属塩またはアルミニウム塩、
（ｉｉ）ＬｉＯＨおよび／またはＣａ（ＯＨ）２とのその反応生成物を包含するホウ酸および／またはリン酸のアルカリ金属またはアルカリ土類金属塩、
（ｉｉｉ）それらの混合物
から選択される少なくとも１種の錯化剤および
１００００ｇ／ｍｏｌ超の平均分子量（重量平均）を有する少なくともリグニンスルホン酸カルシウム
を混合し、１２０℃超に加熱して反応を開始させ、低い沸点を有する成分を追い出して、ベースグリースを生じさせるステップと、
ｂ）冷却し、混合しながら少なくとも基油を加えるステップとを含む方法。
【請求項２】
ステップａ）において、水酸化カルシウムを、任意選択でアルカリ土類金属水酸化物と一緒に加えることを特徴とする、請求項１に記載の方法。
【請求項３】
前記潤滑グリースを、過剰の量の水酸化カルシウムを加えることによって、アルカリ性に調節することを特徴とする、請求項１に記載の方法。
【請求項４】
加熱を、１８０℃超の温度まで行うことを特徴とする、請求項１に記載の方法。
【請求項５】
ステップａ）において、水酸化カルシウムの他に、水酸化リチウム、水酸化マグネシウムおよび／または水酸化アルミニウムおよび／またはアルミニウムアルコラートおよび／またはアルミニウムオキソアルコラートおよび／またはヒドロキシ基で置換または非置換の１０から３２個の炭素原子を有する飽和または不飽和モノカルボン酸のリチウム、マグネシウムおよび／またはアルミニウム石けんをさらに使用することを特徴とする、請求項１に記載の方法。
【請求項６】
潤滑グリースが互いに独立に、
それぞれ潤滑グリースの全体組成に対して、
５５から９２重量％の基油、
０から４０重量％の添加剤、
３から４０重量％のカルシウム石けんおよび
０．５から１０重量％の錯化剤および
任意選択で、０．０１から２重量％の過剰のＣａ（ＯＨ）２、および
０．５から１５重量％のリグニンスルホン酸カルシウム、任意選択でさらに他のアルカリ土類金属リグニンスルホン酸塩
を含有することを特徴とする、請求項１に記載の方法。
【請求項７】
ステップａ）の前記ベースグリースを、
それぞれベースグリースの組成に対して、
４０から７０重量％の基油、
１０から６０重量％のカルシウム石けんおよび
５から３０重量％の錯化剤および
任意選択で、０．０２から４重量％の過剰のＣａ（ＯＨ）２、および
０．７から３０重量％のリグニンスルホン酸カルシウム、任意選択でさらに他のアルカリ土類金属リグニンスルホン酸塩
を使用することによって生じさせ得ることを特徴とする、請求項１に記載の方法。
【請求項８】
前記ベースグリースが互いに独立に、０．２〜５重量％のグラファイトを含有し、かつ／または固体潤滑剤を含有しないか、または１重量％未満の固体潤滑剤を含有することを特徴とする、請求項１または４に記載の方法。
【請求項９】
水酸化カルシウムと、エステルまたは無水物としてヒドロキシ基で置換または非置換の１０から３２個の炭素原子を有する飽和または不飽和モノカルボン酸との反応の副生成物として、前記カルシウム石けんをその場で生じさせることを特徴とする、請求項１に記載の方法。
【請求項１０】
前記錯化剤を水酸化カルシウムと、それぞれエステルまたは無水物としてヒドロキシ基で置換されていてよいか、または置換されていなくてよい２から８個の炭素原子を有する飽和もしくは不飽和モノカルボン酸または２から１６個の炭素原子を有するジカルボン酸との反応の生成物として、ステップａ）の間に加えることを特徴とする、請求項１に記載の方法。
【請求項１１】
前記錯化剤がカルボン酸のカルシウム塩であり、それぞれエステルまたは無水物としてヒドロキシ基で置換されていてよいか、または置換されていなくてよい２から８個の炭素原子を有する飽和もしくは不飽和モノカルボン酸または２から１６個の炭素原子を有するジカルボン酸を加えることによって、ステップａ）の間にその場で生じさせることを特徴とする、請求項１に記載の方法。
【請求項１２】
前記リグニンスルホン酸カルシウムを、加える前に、水０．５重量％未満の値まで脱水することを特徴とする、請求項１から１１のいずれか一項に記載の方法。
【請求項１３】
前記組成物が０．５から２０重量％の前記錯化剤を含有することを特徴とする、請求項１から１２のいずれか一項に記載の方法。
【請求項１４】
それぞれ潤滑グリースの全体組成に対して、
５５から９２重量％の基油、
０から４０重量％の添加剤、
３から４０重量％の、ヒドロキシ基で置換または非置換の１０から３２個の炭素原子を有する飽和または不飽和モノカルボン酸のカルシウム石けん
（ｉ）それぞれヒドロキシ基で置換または非置換であってよい２から８個の炭素原子を有する飽和または不飽和モノカルボン酸、２から１６個の炭素原子を有するジカルボン酸の、ナトリウム塩を除くアルカリ金属塩、アルカリ土類金属塩またはアルミニウム塩、
（ｉｉ）ＬｉＯＨおよび／またはＣａ（ＯＨ）２とのその反応生成物を包含するホウ酸および／またはリン酸のアルカリ金属またはアルカリ土類金属塩、任意選択で、過剰のＣａ（ＯＨ）２、
（ｉｉｉ）それらの混合物
から選択される０．５から１０重量％の錯化剤および
０．５から１５重量％のリグニンスルホン酸カルシウム
を含有し、ＩＳＯ  ２１３７に従って決定して２６５から３８５ｍｍ／１０（２５℃で）の円錐稠度値（混和稠度）を有する、潤滑グリース組成物。
【請求項１５】
ＩＳＯ  ２１３７に従って決定して２８５から３５５ｍｍ／１０の円錐稠度値（混和稠度）を含むことを特徴とする、請求項１４に記載の潤滑グリース組成物。
【請求項１６】
前記基油が、４０℃で２０から２５００ｍｍ２／ｓの動粘度を含むことを特徴とする、請求項１４または１５のいずれか一項に記載の潤滑グリース組成物。
【請求項１７】
前記錯化剤が、
それぞれヒドロキシ基で置換または非置換であってよい２から８個の炭素原子を有する飽和もしくは不飽和モノカルボン酸または２から１６個の炭素原子を有するジカルボン酸のアルカリ金属塩、アルカリ土類金属塩、またはアルミニウム塩
からなることを特徴とする、請求項１４から１６のいずれか一項に記載の潤滑グリース組成物。
【請求項１８】
前記添加剤が、次の群：
抗酸化剤としてのアミン化合物、フェノール化合物、硫黄抗酸化剤、ジチオカルバミン酸亜鉛またはジチオリン酸亜鉛；
高圧添加剤としての有機塩素化合物、硫黄、リンまたはホウ酸カルシウム、ジチオリン酸亜鉛、有機ビスマス化合物；
Ｃ２からＣ６−ポリオール、脂肪酸、脂肪酸エステルまたは動物性もしくは植物油；
防食剤としての石油スルホネート、ジノニルナフタロンスルホネートまたはソルビタンエステル；
金属中和剤としてのベンゾトリアゾールまたは亜硝酸ナトリウム
粘度増強剤としてのポリメタクリレート、ポリイソブチレン、オリゴ−デカ−１−エンおよびポリスチレン
耐摩耗性添加剤としてのモリブデンジアルキルジチオカルバメートまたはモリブデンスルフィドジアルキルジチオカルバメートまたは芳香族アミン
摩擦調整剤としての官能性ポリマーまたはジチオカルバミン酸モリブデン
および
固体潤滑剤としてのポリマー粉末、グラファイト、金属酸化物、窒化ホウ素、金属硫化物、アルカリ金属およびアルカリ土類金属の無機塩
から選択される１種または複数のメンバーを含むことを特徴とする、請求項１４から１７のいずれか一項に記載の潤滑グリース組成物。
【請求項１９】
前記潤滑グリースが耐水性であり、
ａ）ＤＩＮ  ５１８０７−１に規定されている試験に従って、評価レベル１〜９０、および／または
ｂ）ＤＩＮ  ５１８０７−２に規定されている試験に従って、評価レベル１〜８０
であることを特徴とする、請求項１４から１８のいずれか一項に記載の潤滑グリース組成物。
【請求項２０】
前記リグニンスルホン酸カルシウムが、１０，０００ｇ／ｍｏｌ超の平均分子量（Ｍｗ、重量平均）を有することを特徴とする、請求項１４から１９のいずれか一項に記載の潤滑グリース組成物。
【請求項２１】
前記リグニンスルホン酸カルシウムが、２から１２重量％の硫黄（元素の硫黄として算出）を含有することを特徴とする、請求項１４から１９のいずれか一項に記載の潤滑グリース組成物。
【請求項２２】
ＤＩＮ  ＩＳＯ  ２１７６に従って２００℃超の滴点を有することを特徴とする、請求項１４から２０のいずれか一項に記載の潤滑グリース組成物。
【請求項２３】
少なくとも変速機を潤滑するための、請求項１４から２２のいずれか一項に記載の潤滑グリース組成物の使用。
【請求項２４】
ジョイントシャフトブーツ材料として熱可塑性ポリエーテルエステルから構成されているジョイントシャフトブーツを有する定速度ジョイントの潤滑箇所を潤滑するための請求項１４から２２のいずれか一項に記載の潤滑グリース組成物の使用。
【発明の詳細な説明】
【技術分野】
【０００１】
本発明は、リグニンスルホン酸カルシウムを含有する潤滑グリースを製造する方法、そのような種類の潤滑グリースおよびその使用に関する。
【背景技術】
【０００２】
リグニンは、幅広く多様な種々の化学的結合で互いに架橋しているフェニルプロパン単位をベースとする複雑なポリマーである。リグニンは、植物細胞中にセルロースおよびヘミセルロースと共に存在している。リグニン自体は、例えば、少なくとも１０，０００ｇ／ｍｏｌ（重量平均）の平均分子量を有する架橋高分子である。
【０００３】
リグニンのモノマー成分として同定され得る主に３種のモノリグノールモノマーが存在し、それらは、そのメトキシル化の程度において異なる。これらは、ｐ−クマリルアルコール、コニフェリルアルコールおよびシナピルアルコールである。これらのリグノールが、リグニン構造に、ヒドロキシフェニル（Ｈ）−、グアヤシル（Ｇ）−およびシリンガル（Ｓ）単位の形態で組み込まれている。マツなどの裸子植物（ｇｙｍｎｏｓｐｅｒｍｓ）は、Ｇ単位を主に含有し、Ｈ単位を低い割合で含有する。全てのリグニンが少量の不完全または変性モノリグノールを含有する。植物におけるリグニンの主な機能は、植物性多糖を架橋させることによって機械的安定性を植物に与えることである。リグニンは、樹木の乾燥質量の約１／３を構成し、概算で地球上の非化石有機炭素量の３０％を構成している。これは、セルロースおよびキチンに次いで３番目に豊富な有機原料であり、したがって、工業製品のためにかなり容易に入手することができる再生可能な原料である。
【０００４】
リグニンスルホン酸塩は、亜硫酸プロセスを使用する製紙の副生成物として得られる。このプロセスでは、木材チップにまで小さくされた木材を、亜硫酸水素カルシウム液の存在下、圧力（例えば、５から７バール）下で約７から１５時間加熱し、次いで、洗浄および沈殿プロセスで、リグノセルロースからリグニンスルホン酸をリグニンスルホン酸カルシウムの形態で除去する。亜硫酸塩水素カルシウムの代わりに硫化マグネシウム、ナトリウムまたはアンモニウム液を使用することもでき、これらは、リグニンスルホン酸の対応するマグネシウム塩、ナトリウム塩およびアンモニウム塩をもたらす。
【０００５】
洗浄液を蒸発させると、粉末のリグニンスルホン酸塩が残る。１年間に世界中で製造されるリグニンスルホン酸塩の量は、５千５百万トンの規模である。
【０００６】
リグニンスルホン酸ナトリウム、カルシウムおよびマグネシウムは多くの場合に、コンクリートおよびモルタルを可塑化および液化するための原料として使用される。リグニンスルホン酸塩はまた、濃厚飼料工業においてペレット化促進剤として、かつ他の分野において分散化または錯化剤として使用される。
【０００７】
近年の潤滑グリース配合物では、配合物経費の少なからぬ割合が、トライボケミカルによって働く極圧および耐摩耗添加剤（ＥＰ／ＡＷ添加剤）に当てられており、その結果、これらは多くの場合に、潤滑グリースについての価格上昇因子となっている。
【０００８】
これらの添加剤の多くは、複雑で多段階の合成プロセスで製造され、その使用は、用途の性質に関しても、最終配合物におけるその有効な濃度に関しても、多くの場合に生じる毒物学的副作用によって制限される。一部の用途では、例えば、定速度ジョイントシャフトまたは低速重負荷転がり軸受けでは、液体添加剤が導入されても、潤滑状態の不足および／または摩擦対の接触を回避することができない。そのような場合の従来の実施は、無機化合物（例えば、カルシウムおよび亜鉛のリン酸塩）、プラスチック粉末（例えば、ＰＴＦＥ）または金属の硫化物（例えば、ＭｏＳ２）をベースとする固体潤滑剤の使用であった。しかし、これらの成分もまた多くの場合に高価であり、潤滑剤配合物の経費全体に重大な影響を有し得る。
【０００９】
潤滑グリース製造における従来の実施は、増粘剤形成の事実上の化学的反応プロセスの後に行われる第２プロセスステップで、これらの添加剤を導入することであった。この方法では、その最適な効果を得るために、添加剤、特に固体潤滑剤を、比較的高い機械的動力を用いる激しい混合およびせん断プロセスによって、比較的粘稠性の潤滑グリース全体に均一に分布させる必要がある。近年の観点からは、下記は多くの場合に不利であることが判明しており、本発明を誘引している。
【００１０】
ナトリウムリグニンスルホン酸およびナトリウム石けんまたはリチウム石けんを含有する潤滑グリースは米国特許第３２３９５３７Ａ号から既に知られている。しかしながら、これらは、定速度ジョイントシャフトを潤滑する際に使用するためには適していない。それというのも主に、グリースが、ベローで使用されているＴＰＥ材料を攻撃するためである。
【００１１】
通常の潤滑添加剤および固体潤滑剤は普通、非再生可能な原料をベースとしており、多くの場合に生分解性に乏しい。さらに、多くの一般的な耐摩耗添加剤および減摩潤滑添加剤は、高価な化学的合成プロセスを必要とし、これは、重大な経費要因である。特に固体潤滑剤を重負荷摩擦点のために使用する場合、最も頻繁に使用される材料、例えば、ＭｏＳ２またはＰＴＦＥは比較的高価である。
【先行技術文献】
【非特許文献】
【００１２】
【非特許文献１】Ｇ．Ｅ．Ｆｒｅｄｈｅｉｍ、Ｓ．Ｍ．ＢｒａａｔｅｎおよびＢ．Ｅ．Ｃｈｒｉｓｔｅｎｓｅｎ、「Ｃｏｍｐａｒｉｓｏｎ  ｏｆ  ｍｏｌｅｃｕｌａｒ  ｗｅｉｇｈｔ  ａｎｄ  ｍｏｌｅｃｕｌａｒ  ｗｅｉｇｈｔ  ｄｉｓｔｒｉｂｕｔｉｏｎ  ｏｆ  ｓｏｆｔｗｏｏｄ  ａｎｄ  ｈａｒｄｗｏｏｄ  ｌｉｇｎｏｓｕｌｆｏｎａｔｅｓ」、発行「Ｊｏｕｒｎａｌ  ｏｆ  Ｗｏｏｄ  Ｃｈｅｍｉｓｔｒｙ  ａｎｄ  Ｔｅｃｈｎｏｌｏｇｙ」、Ｖｏｌ．２３、Ｎｏ．２、１９７〜２１５頁、２００３
【非特許文献２】Ｇ．Ｅ．Ｆｒｅｄｈｅｉｍ、Ｓ．Ｍ．ＢｒａａｔｅｎおよびＢ．Ｅ．Ｃｈｒｉｓｔｅｎｓｅｎ、「Ｍｏｌｅｃｕｌａｒ  ｗｅｉｇｈｔ  ｄｅｔｅｒｍｉｎａｔｉｏｎ  ｏｆ  ｌｉｇｎｏｓｕｌｆｏｎａｔｅｓ  ｂｙ  ｓｉｚｅ  ｅｘｃｌｕｓｉｏｎ  ｃｈｒｏｍａｔｏｇｒａｐｈｙ  ａｎｄ  ｍｕｌｔｉ−ａｎｇｌｅ  ｌａｓｅｒ  ｓｃａｔｔｅｒｉｎｇ」、発行「Ｊｏｕｒｎａｌ  ｏｆ  Ｃｈｒｏｍａｔｏｇｒａｐｈｙ  Ａ」、Ｖｏｌｕｍｅ  ９４２、１−２版、２００２年１月４日、１９１〜１９９頁
【発明の概要】
【発明が解決しようとする課題】
【００１３】
したがって、本発明の目的は、前記したとおりの先行技術の欠点を回避し、経費的に有効な構造形成剤と、耐摩耗性を促進し、摩擦を減らし、老化から保護し、同時に、良好な耐水性を潤滑グリースにもたらす添加剤との両方として潤滑グリース中で利用可能なリグニンスルホン酸塩を製造することである。
【００１４】
リグニンスルホン酸塩の存在は、他の一般的な潤滑剤添加剤および固体潤滑剤、特にＭｏＳ２の使用を最小にするか、または全く不要にすることを意味する。
【課題を解決するための手段】
【００１５】
本発明は、独立請求項によって定義される。好ましい変形形態は、従属請求項の目的に示されているか、または下記に記載されている。
【００１６】
本発明がベースとするプロセスでは、初めに、前駆体ステージ（ベースグリース）を少なくとも、
基油
脂肪酸および／またはそのエステルまたは塩（ここで、脂肪酸塩は少なくとも部分的にカルシウム塩であって、石けんを生じていて、少なくともカルシウム石けんを含有する）、
必要ならば、有機および／または無機錯化剤、
少なくともＣａＯＨを包含するアルカリ土類金属水酸化物、
必要ならば、水（例えば、水酸化物の一部として）および
１００００ｇ／ｍｏｌ超の平均分子量（重量平均）を有するリグニンスルホン酸Ｃａ
を混合し、加熱して、エステルが使用されている場合には低沸点の成分を追い出し、アルカリ土類金属水酸化物と反応し得る錯化剤を使用する場合には錯化剤との反応を包含するアルカリ土類金属水酸化物と、脂肪酸および／またはそのエステルおよびリグニンスルホン酸塩との少なくとも１つの変換を開始させ、増粘剤構造を基油中で形成することによって調製する。
【００１７】
低沸点を有する成分は、水またはＣ１−からＣ４−アルコールなどの標準圧力下で約１００℃までの温度で沸騰する成分である。
【００１８】
ベースグリースを生じさせるために、混合物を好ましくは、１２０℃超または好ましくは１８０℃超の温度に加熱する。ベースグリースへの変換は、オートクレーブまたは真空反応器として構成されていてもよい加熱反応器中で行う。
【００１９】
次いで、第２ステップにおいて、増粘剤構造の形成を冷却することによって完了し、添加剤などの任意の追加成分および／または基油を加えて、所望の粘稠度または所望の特性プロファイルに調節する。第２ステップは、第１ステップのために使用されたのと同じ反応器中で実施することができるが、冷却および場合による追加成分への混合物のために、ベースグリースを反応器から別の撹拌タンク反応器へと移すと好ましい。
【発明を実施するための形態】
【００２０】
必要ならば、こうして得られた潤滑グリースを均一化、濾過および／または脱気することができる。
【００２１】
好ましい物質は、リグニンスルホン酸カルシウムが、ベースグリースを生じさせるための反応相の前に既に加えられていて、熱プロセスを介して潤滑グリース構造に組み込まれており、高度に均質で油不溶性形態で存在し、高い滴点温度をもたらしているＣａ／Ｌｉ−、Ｌｉ／Ｃａ−およびカルシウム増粘性標準および錯体石けんグリースである。
【００２２】
脂肪酸塩とリグニンスルホン酸塩との両方のためにアルカリ土類金属塩、好ましくはカルシウムの塩を使用することは、ベースグリースの生成の間か、または適用の間に、塩複分解が生じないことを保証する。
【００２３】
良好な耐水性と同時に、高い滴点温度を有するリグニンスルホン酸塩を含有する潤滑グリースを得るために、特にナトリウムの塩での塩複分解を防ぐ必要がある。この理由で、ナトリウムリグニンスルホン酸および水酸化ナトリウムの使用は、回避する必要がある。耐水性は、グリースが水によって乳化せず、ＤＩＮ  ５１８０７−１（バージョン：１９７９−０４）に従った試験において格付けレベル１〜９０（９０℃で試験）に合致することを意味すると理解される。耐水性はさらに、グリースがＤＩＮ  ５１８０７−２（バージョン：１９９０−０３）に従った試験において格付けレベル１〜８０（８０℃で試験）に合致することを意味すると理解される。
【００２４】
過剰のアルカリを過剰の水酸化カルシウムおよび場合によってさらに酢酸カルシウムまたは他のカルシウム塩の形態で錯化剤として同時に適用することは、僅かな残量の遊離スルホン酸基でさえ、リグニンスルホン酸中で中和されて、その吸湿性、水乳化作用および浸食促進作用を失うことを保証することが意図されている。１２０℃超、特に１８０℃超の高いプロセス温度もまた、リグニンスルホン酸塩中になお残っている残りの水分を反応媒体から完全に蒸発させ、中和されていないリグニンスルホン酸塩のいずれかの成分を水酸化カルシウムによって中和することを保証する。
【００２５】
室温で液体である標準的な潤滑油は、基油として使用するために適している。基油は好ましくは、４０℃で２０から２５００ｍｍ２／ｓ、特に４０から５００ｍｍ２／ｓの動粘度を有する。
【００２６】
基油は、鉱油または合成油として分類され得る。検討するのに適格な鉱油には例えば、ＡＰＩグループＩでのその分類によるとナフテン塩基性およびケロセン塩基性鉱油が包含される。ＡＰＩグループＩＩおよびＩＩＩとして分類される、低い割合の飽和化合物およびグループＩのオイルよりも良好な粘度／温度動態を有する化学的に変性された低級芳香族および低級硫黄鉱油も適している。
【００２７】
合成油については、ポリエーテル、エステル、ポリアルファオレフィン、ポリグリコールおよびアルキル芳香族化合物ならびにそれらの混合物が注目に値する。ポリエーテル化合物は、遊離ヒドロキシル基を含有してよいが、これはまた、完全にエーテル化されているか、または末端基エステル化されていてよく、かつ／または１個または複数のヒドロキシおよび／またはカルボキシル基（−ＣＯＯＨ）を有する出発化合物から生じていてよい。アルキル化されているか、またはされていないかに関わらず、ポリフェニルエーテルはまた、唯一の成分として、またはより良好には、混合物の成分として可能である。芳香族ジ−、トリ−またはテトラカルボン酸と１種または混合物で存在する複数のＣ２−からＣ２２アルコールとのエステル、アルコール、アジピン酸、セバシン酸、トリメチロールプロパン、ネオペンチルグリコール、ペンタエリスリトールまたはジペンタエリスリトールと脂肪族、分岐または直鎖の飽和または不飽和Ｃ２からＣ２２カルボン酸とのエステル、Ｃ２からＣ２２アルコールとのＣ１８ダイマー酸エステル、複合エステルもまた、単一成分として、またはそれらの任意の混合物で使用するのに適している。
【００２８】
生じた石けんは、純粋なカルシウム石けんか、またはカルシウム石けん、カルシウム石けんの他には特に、置換または非置換の１０から３２個の炭素原子を有する、特に１２から２２個の炭素原子を有する１種または複数の飽和または不飽和モノカルボン酸、特に好ましくは、対応するヒドロキシカルボン酸のリチウム石けんおよび／またはアルミニウム石けんを含有する混合物である。適切なカルボン酸は例えば、ラウリン酸、ミリスチン酸、パルミチン酸、オレイン酸、ステアリン酸またはベヘン酸および好ましくは１２−ヒドロキシステアリン酸である。酸／ヒドロキシ酸の対応するトリグリセリドおよびメチル−、エチル−、プロピル−、イソプロピル−またはｓｅｃ−ブチルエステルなどの、対応する低級アルコールエステルも、より良好な分散を達成するために、遊離酸基の代わりにけん化で使用することができる。
【００２９】
錯化剤の存在によって、石けんを錯体石けんへと変換する。錯体石けん（錯化剤が存在）を含有する本発明による潤滑グリース組成物は、例えば２００℃超のより高い滴点を有する（ＤＩＮ  ＩＳＯ  ２１７６）。錯化剤を加えるための適切な量は、０．５から２０重量％、特に０．５から１０重量％である。
【００３０】
次の錯化剤が、本発明の目的では有利である：
（ａ）それぞれ置換または非置換であってよい２から８個、特に２から４個の炭素原子を有する飽和もしくは不飽和モノカルボン酸もしくはさらにヒドロキシカルボン酸または２から１６個、特に２から１２個の炭素原子を有するジカルボン酸の、ナトリウム塩を除くアルカリ金属塩（好ましくは、リチウム塩）、アルカリ土類金属塩（好ましくは、カルシウム塩）またはアルミニウム塩、および／または
（ｂ）ホウ酸およびまたはリン酸のアルカリ金属塩および／またはアルカリ土類金属塩、特にＬｉＯＨおよび／またはＣａ（ＯＨ）２とのその反応生成物
【００３１】
特に、ベースグリースを生じさせるために酢酸カルシウムとして使用される場合、錯化剤（ａ）は好ましくは、カルシウム塩のみである。酢酸およびプロピオン酸が、モノカルボン酸として特に適している。パラヒドロキシ安息香酸、サリチル酸、２−ヒドロキシ−４−ヘキシル安息香酸、メタヒドロキシ安息香酸、２，５−ジヒドロキシ安息香酸（ゲンチシン酸）、２，６−ジヒドロキシ安息香酸（ガンマ−レソルシル酸）または４−ヒドロキシ−４−メトキシ安息香酸などのヒドロキシ安息香酸もまた適している。特に適切なジカルボン酸は、アジピン酸（Ｃ６Ｈ１０Ｏ４）、セバシン酸（Ｃ１０Ｈ１８Ｏ４）、アゼライン酸（Ｃ９Ｈ１６Ｏ４）および／または３−ｔｅｒｔ−ブチル−アジピン酸（Ｃ１０Ｈ１８Ｏ４）である。
【００３２】
ホウ酸塩（ｂ）として使用することが可能な物質には例えば、オルトホウ酸一リチウムまたはオルトホウ酸カルシウムなどのメタホウ酸塩、ジホウ酸塩、テトラホウ酸塩またはオルトホウ酸塩が包含されるであろう。リン酸塩は、アルカリ金属（好ましくは、リチウム）およびアルカリ土類金属（好ましくは、カルシウム）の二水素リン酸塩、水素リン酸塩またはピロリン酸塩から選択することができる。
【００３３】
任意選択で、モンモリロナイト（一部または全てのナトリウムイオンがアンモニウムイオンで置換されていてよい）などのベントナイト、アルミノケイ酸塩、粘土、ケイ酸（例えば、エーロシル）、油溶性ポリマー（例えば、ポリオレフィン、ポリ（メタ）アクリレート、ポリイソブチレン、ポリブテンまたはＰＳ）またはさらに、ジ−およびポリ尿素もまた、補助増粘剤として使用することができる。ベントナイト、アルミノケイ酸塩、粘土、ケイ酸および／または油溶性ポリマーを、ベースグリースを生じさせるために加えるか、または添加剤として後で、第２ステップで導入することができる。ジ−およびポリ尿素は、添加剤として導入することができる。
【００３４】
本発明による化合物はまた、他の添加剤を追加物質として含有してよい。本発明の目的のための一般的な追加物質は、抗酸化剤、耐摩耗性剤、防食剤、界面活性剤、染料、潤滑増強剤、粘度添加剤、減摩剤および高圧添加剤である。
【００３５】
そのような例は：
アミン化合物（例えば、アルキルアミンまたは１−フェニル−アミノナフタリン）、芳香族アミン、例えばフェニル−ナフチルアミンまたはジフェニルアミン、フェノール化合物（例えば、２，６−ジ−ｔｅｒｔ−ブチル−４−メチルフェノール）、硫黄抗酸化剤、ジチオカルバミン酸亜鉛またはジチオリン酸亜鉛などの抗酸化剤；
有機塩素化合物、ホウ酸硫黄、リンまたはカルシウム、ジチオリン酸亜鉛、有機ビスマス化合物などの高圧添加剤；
Ｃ２−からＣ６−ポリオール、脂肪酸、脂肪酸エステルまたは動物性もしくは植物油などの「油性」を改良するように設計された物質；
石油スルホネート、ジノニルナフタレンスルホネートまたはソルビタンエステルなどの防食剤；
ベンゾトリアゾールまたは亜硝酸ナトリウムなどの金属不活性化剤；
ポリメタクリレート、ポリイソブチレン、オリゴ−デカ−１−エンおよびポリスチレンなどの粘度増強剤；
有機モリブデン錯体（ＯＭＣ）、モリブデン−ジ−アルキル−ジチオホスフェート、モリブデン−ジ−アルキル−ジチオカルバメートまたはモリブデンスルフィド−ジ−アルキルジチオカルバメート、特にモリブデン−ジ−ｎ−ブチルジチオカルバメートおよびモリブデンジスルフィド−ジ−アルキルジチオカルバメート（Ｍｏ２ＯｍＳｎ（ジアルキルカルバメート）２（式中、ｍ＝０から３およびｎ＝４から１）などの耐摩耗性添加剤および減摩剤、
官能性ポリマー、例えばオレイルアミド、有機ポリエーテル−およびアミド−ベースの化合物、例えば、アルキルポリエチレングリコールテトラデシレングリコールエーテルなどの減摩剤である。
【００３６】
加えて、本発明による潤滑グリース化合物はまた、キレート化化合物、ラジカル捕捉剤、ＵＶコンバーター、反応層形成剤などとして機能する腐食、酸化および金属による攻撃に対して保護するための通常の添加剤も含有する。
【００３７】
固体潤滑剤は例えば、ポリアミド、ポリイミドまたはＰＴＦＥなどのポリマー粉末、グラファイト、金属酸化物、窒化ホウ素、硫化モリブデン、二硫化タングステンまたはタングステン、モリブデン、ビスマス、スズおよび亜鉛をベースとする混合硫化物などの金属硫化物、炭酸カルシウム、リン酸ナトリウムおよびカルシウムなどのアルカリ金属およびアルカリ土類金属の無機塩の群から選択することができる。固体潤滑剤は、次の４つの群に分割することができる：二硫化モリブデンおよび二硫化タングステン、グラファイト、六方窒化ホウ素およびある種の金属ハロゲン化物などの格子層構造を有する化合物；遷移金属およびアルカリ土類金属の酸化および水酸化化合物ならびにそれらの炭酸塩またはリン酸塩；軟質金属および／またはプラスチック。固体潤滑剤を使用すべき場合には、リグニンスルホン酸塩を使用することで、所望の有利な潤滑特性を調節することができる。多くの場合に、固体潤滑剤は、完全に省くか、または少なくとも相当に減らすことができる。固体潤滑剤を使用する場合、グラファイトが最も好ましい。
【００３８】
リグニンスルホン酸塩は、１０，０００超、特には１２，０００超またはさらに、１５，０００ｇ／ｍｏｌ超、例えば、１０，０００から６５，０００ｇ／ｍｏｌまで、または１５，０００〜６５，０００ｇ／ｍｏｌの分子量（Ｍｗ、重量平均）を有し、特に、２から１２重量％、特に４から１０重量％の硫黄（元素の硫黄として算出）および／または５から１５重量％、特に８から１５重量％のカルシウム（Ｃａを算出）を含有するリグニンスルホン酸カルシウムから選択することができる。リグニンスルホン酸カルシウムの他に、他のアルカリ土類金属リグニンスルホン酸塩を使用することもできる。平均分子量（重量平均）は例えば、サイズ排除クロマトグラフィーによって決定する。適切な方法は、Ｇ．Ｅ．Ｆｒｅｄｈｅｉｍ、Ｓ．Ｍ．ＢｒａａｔｅｎおよびＢ．Ｅ．Ｃｈｒｉｓｔｅｎｓｅｎによる論文、「Ｃｏｍｐａｒｉｓｏｎ  ｏｆ  ｍｏｌｅｃｕｌａｒ  ｗｅｉｇｈｔ  ａｎｄ  ｍｏｌｅｃｕｌａｒ  ｗｅｉｇｈｔ  ｄｉｓｔｒｉｂｕｔｉｏｎ  ｏｆ  ｓｏｆｔｗｏｏｄ  ａｎｄ  ｈａｒｄｗｏｏｄ  ｌｉｇｎｏｓｕｌｆｏｎａｔｅｓ」、発行「Ｊｏｕｒｎａｌ  ｏｆ  Ｗｏｏｄ  Ｃｈｅｍｉｓｔｒｙ  ａｎｄ  Ｔｅｃｈｎｏｌｏｇｙ」、Ｖｏｌ．２３、Ｎｏ．２、１９７〜２１５頁、２００３年および同著者による論文「Ｍｏｌｅｃｕｌａｒ  ｗｅｉｇｈｔ  ｄｅｔｅｒｍｉｎａｔｉｏｎ  ｏｆ  ｌｉｇｎｏｓｕｌｆｏｎａｔｅｓ  ｂｙ  ｓｉｚｅ  ｅｘｃｌｕｓｉｏｎ  ｃｈｒｏｍａｔｏｇｒａｐｈｙ  ａｎｄ  ｍｕｌｔｉ−ａｎｇｌｅ  ｌａｓｅｒ  ｓｃａｔｔｅｒｉｎｇ」、発行「Ｊｏｕｒｎａｌ  ｏｆ  Ｃｈｒｏｍａｔｏｇｒａｐｈｙ  Ａ」、Ｖｏｌｕｍｅ  ９４２、１−２版、２００２年１月４日、１９１〜１９９頁に記載されているとおりのＳＥＣ−ＭＡＬＬＳ法である（２．５に記載されているとおり移動相：Ｐｈｏｓｐｈａｔｅ  ＤＭＳＯ−ＳＤＳ、固定相：Ｊｏｒｄｉ−Ｇｌｕｋｏｓｅ−ＤＶＢ）。適切なリグニンスルホン酸カルシウムは例えば、Ｂｏｒｒｅｇａｒｄ  Ｌｉｇｎｏｔｅｃｈが製造している市販の製品Ｎｏｒｌｉｇ  １１  ＤおよびＢｏｒｒｅｍｅｎｔ  Ｃａ  １２０である。
【００３９】
本発明による潤滑グリースは、次の組成：
それぞれ組成物全体に対して、
ａ）５５から９２重量％、特に７０から８５重量％の基油、
ｂ）０から４０重量％、特に２から１０重量％の添加剤、
ｃ）３から４０重量％、特に５から２０重量％の石けんおよび
ｄ）０から２０重量％または０．５から２０重量％、特に０．５から１０重量％の錯化剤および
ｅ）過剰のＣａ（ＯＨ）２、好ましくは０．０１から２重量％、
ｆ）０．５から５０、特に２から１５重量％、特に好ましくは３から８重量％のリグニンスルホン酸塩、特にリグニンスルホン酸カルシウム
によって特徴付けられ、成分およびその好ましい変更は、前記で定義されている。
【００４０】
リグニンスルホン酸塩は、固体潤滑剤または耐摩耗性添加剤および老化安定剤としての特性も有する耐水性潤滑グリースのための構造形成剤として機能することが見出された。同時に、リグニンスルホン酸塩は、他の固体潤滑剤、例えば、グラファイトまたは炭酸カルシウムと相乗効果を意外にも有することが観察された。
【００４１】
また、リグニンスルホン酸塩は、潤滑剤のための多機能成分として役立つことが見出された。それらが含有する多数の極性基および芳香族構造、そのポリマー構造およびあらゆる種類の潤滑油へのその低い溶解性によって、リグニンスルホン酸塩は、増粘剤成分としてだけでなく、潤滑グリースおよび潤滑ペーストにおける固体潤滑剤として使用するためにも適している。その硫黄含分も、潤滑グリースにおいてそのＥＰ／ＡＷ効果を増強し、フェノール構造は、老化阻害効果をもたらす。
【００４２】
含有する多数のポリマーおよび極性芳香族単位によって、リグニンスルホン酸塩構造は主に平面であると想定される。
【００４３】
したがって、これらは、外部摩擦およびせん断力の効果によって、非常に良好に層構造で金属表面に堆積させることができるが、それというのも、リグニンスルホン酸塩の芳香族核は、金属表面と結合性に相互作用し、金属摩擦対は、重負荷および高圧下でも、互いに有効かつ永続的に分離されるためである。
【００４４】
石けん増粘剤、特にカルシウム錯体石けんを製造する間に反応相の開始前に、リグニンスルホン酸カルシウムを加えると、これらの石けんの増粘効果が高い滴点で増強されるだけでなく、対応する潤滑グリース配合物の耐摩耗性保護および潤滑効果が増強される。したがって、反応相の間にその場で、追加構造要素としてそれらが増粘剤構造に、化学的または機械的に導入されれば、添加剤および固体潤滑剤の分散および効果にとって有利である。
【００４５】
先行技術では、多くの場合に、１２−ヒドロキシステアリン酸などの特別に処理された高価な脂肪酸か、またはホウ酸塩または酢酸、セバシン酸およびアゼライン酸の塩などの特殊な錯化剤を使用することが、高い滴点を有する石けんグリースを製造するためには必要であり、そのうえ、これらの物質は、耐摩耗保護および減摩添加剤としての追加的な効果をほとんど有さないか、または有さない。リグニンスルホン酸Ｃａが包含されれば、これら他の成分の使用は、かなり減らすか、または全く不要にさえなり得る。リグニンスルホン酸Ｃａの使用はさらに、高性能潤滑グリースを再生可能な原料をベースに配合し、環境を損なう添加剤優先の化学を放棄することができることを示している。
【００４６】
非変性または簡単に変性された天然脂肪酸エステルからなる油が、動物または植物性脂肪酸をベースとする金属石けんを使用して増粘されていて、リグニンスルホン酸塩が、唯一の追加増粘剤として、かつ同時に唯一の添加剤成分として使用されている場合、ほぼ専ら再生可能な原料をベースとして製造された潤滑グリースが得られ、その際、唯一の例外は、金属石けんのために使用される水酸化カルシウムである。リグニンスルホン酸塩が増粘剤成分として包含されている場合、これらのグリースは、老化および摩耗に対して保護し、焼き付き負荷を高め、摩擦を低減する効果を有する。
【００４７】
本発明による潤滑グリースは、定速度ジョイントシャフト、転がり軸受けおよびギヤケースにおいて、またはそれらのために使用するのに特に適している。
【００４８】
使用される基油がほぼ再生可能な原料を含有するものなどの容易に生分解可能なエステルからなる場合、潤滑グリースはまた、環境的に繊細な分野（例えば、鉱業または農業）でのトータルロス潤滑に適している。
【００４９】
保全不要の定速度ジョイントシャフトでの潤滑の特殊な場合には、ＭｏＳ２ならびに他の有機および無機モリブデン化合物を使用することなく、長期の動作寿命および良好なレベルの効率を全体で保証することにおいて先行技術とは異なる第１潤滑グリースを、リグニンスルホン酸カルシウムを使用して配合する。
【００５０】
他の添加剤が存在しないことはまた、摩擦係数を低下させ、焼き付け負荷および摩耗に対して保護し、生成物を、クロロプレンゴムおよび熱可塑性ポリエーテルエステルなどの標準的な市場の定速度ジョイントシャフトベローで使用される材料と高度に相容性にするために役立つ。慣用の添加剤中の結合されている硫黄とは異なり、リグニンスルホン酸塩中に含有される硫黄は、熱安定なスルホネート基によって結合されるので、これは、非常に高い負荷下でのトライボ接触を除いて潤滑グリース用途で生じることはないような非常な高温および／または非常に高レベルの活性化エネルギーでしか放出されない。このように、潤滑剤の老化によって放出される硫黄によるゴム材料の後続の加硫または架橋は大部分、妨げられる。
【００５１】
リグニンスルホン酸カルシウムを、過剰な水酸化カルシウムで過度に塩基性に調節されている潤滑グリース配合物中で使用すると、このことによって、遊離リグニンスルホン酸が、熱可塑性ポリエーテルエステルなどのベローにおいて使用される材料に対して加水分解効果を有することが妨げられる。
【００５２】
本発明の特殊な態様は、これは、特に定速度ジョイントにおけるような重負荷下にある給油点のために、経費的に最適化された潤滑グリース配合物を得るために使用することができ、例えば、熱可塑性ポリエーテルエステル（ＴＰＥ）およびクロロプレン（ＣＲ）を含有するベローと十分に相容性である一方で、高い効率、低い摩耗および長期の耐用寿命を示すことである。
【実施例】
【００５３】
製造例
実施例Ａ（比較例）：
獣脂脂肪酸９５８ｇ、牛脂９５８ｇ、酢酸カルシウム９５８ｇ、リン酸三ナトリウム２７．７ｇ、ホウ酸カルシウム２７．７ｇおよび水酸化カルシウム３５８ｇを反応器中で、基油混合物１２，０００ｇ中に入れ、水１５０ｍｌを加えた。このベースを、規定の温度プログラムで１９８℃に撹拌しながら加熱して、加えた水および反応水が蒸発するようにした。添加剤（表を参照されたい）をベースに、冷却相の間に一定の温度で加えた。基油混合物３７００ｇを加えることによって、ベースを所望の粘稠度に調節した後に、最終生成物を、歯付きコロイドミルで均質化した。こうして得られたグリースは、例えば、定速度ジョイントシャフトグリースとして使用するために適している。
【００５４】
実施例Ｂ：
獣脂脂肪酸４６０ｇ、牛脂４４５ｇ、酢酸カルシウム４６０ｇ、リン酸三ナトリウム２７．７ｇ、ホウ酸カルシウム２７．７ｇおよび水酸化カルシウム１６８ｇおよびリグニンスルホン酸カルシウム（Ｂｏｒｒｅｇａｒｄ  Ｌｉｇｎｏｔｅｃｈ製のＮｏｒｌｉｇ  １１Ｄ粉末）９２０ｇを反応器中で、基油混合物１４，０００ｇ中に入れ、水１５０ｍｌを加えた。このベースを、規定の温度プログラムで２０８℃に撹拌しながら加熱して、加えた水および反応水が蒸発するようにした。添加剤（表を参照されたい）をベースに、冷却相の間に一定の温度で加えた。基油混合物３４５０ｇを加えることによって、ベースを所望の粘稠度に調節した後に、最終生成物を、歯付きコロイドミルで均質化した。こうして得られたグリースは、例えば、定速度ジョイントシャフトグリースとして使用するために適している。
【００５５】
実施例Ｃ（比較例）：
１２−ヒドロキシステアリン酸８００ｇ、セバシン酸２８８ｇ、酢酸カルシウム３８８ｇおよび水酸化カルシウム１５７．３ｇを反応器中で、基油混合物５０００ｇに入れた。ＬｉＯＨ×Ｈ２Ｏ６４ｇを水２５０ｍｌに溶かし、加えた。このベースを、規定の温度プログラムで２００℃に撹拌しながら加熱して、加えた水および反応水が蒸発するようにした。添加剤をベースに、冷却相の間に一定の温度で加えた。基油混合物３１１６ｇを加えることによって、ベースを所望の粘稠度に調節した後に、最終生成物を、歯付きコロイドミルで均質化した。こうして得られたグリースは、例えば、転がり軸受けグリースとして使用するために適している。
【００５６】
実施例Ｄ：
１２−ヒドロキシステアリン酸６００ｇ、セバシン酸２１６ｇ、酢酸カルシウム２９１ｇおよび水酸化カルシウム７２０ｇおよびリグニンスルホン酸カルシウム（Ｂｏｒｒｅｇａｒｄ  Ｌｉｇｎｏｔｅｃｈ製のＮｏｒｌｉｇ  １１Ｄ粉末）３００ｇを反応器中で、基油混合物５０００ｇに入れた。ＬｉＯＨ×Ｈ２Ｏ４８ｇを水２５０ｍｌに溶かし、加えた。このベースを、規定の温度プログラムで２００℃に撹拌しながら加熱して、加えた水および反応水が蒸発するようにした。添加剤をベースに、冷却相の間に一定の温度で加えた。基油混合物３１１６ｇを加えることによって、ベースを所望の粘稠度に調節した後に、最終生成物を、歯付きコロイドミルで均質化した。こうして得られたグリースは、例えば、転がり軸受けグリースとして使用するために適している。
【００５７】
実施例Ｅ（比較例）：
獣脂脂肪酸１３８０ｇ、牛脂１３６０ｇ、リン酸三ナトリウム８０ｇ、ホウ酸カルシウム８０ｇ、酢酸カルシウム１４００ｇおよび水酸化カルシウム４９３ｇを反応器中で、基油混合物１２，０００ｇに入れ、水１５０ｍｌを加えた。このベースを、規定の温度プログラムで２３０℃に撹拌しながら加熱して、加えた水および反応水が蒸発するようにした。添加剤（表を参照されたい）をベースに、冷却相の間に一定の温度で加えた。基油混合物３１２５ｇを加えることによって、ベースを所望の粘稠度に調節した後に、最終生成物を、歯付きコロイドミルで均質化した。こうして得られたグリースは、例えば、転がり軸受けグリースとして使用するために適している。
【００５８】
実施例Ｆ：
獣脂脂肪酸１２６０ｇ、牛脂１２４０ｇ、リン酸三ナトリウム８０ｇ、ホウ酸カルシウム８０ｇ、酢酸カルシウム１２７８ｇ、水酸化カルシウム４９３ｇおよびリグニンスルホン酸カルシウム（Ｂｏｒｒｅｇａｒｄ  Ｌｉｇｎｏｔｅｃｈ製のＮｏｒｌｉｇ  １１Ｄ粉末）８８５ｇを反応器中で、基油混合物１２，０００ｇに入れ、水１５０ｍｌを加えた。このベースを、規定の温度プログラムで２２５℃に撹拌しながら加熱して、加えた水および反応水が蒸発するようにした。添加剤をベースに、冷却相の間に一定の温度で加えた。基油混合物３１２５ｇを加えることによって、ベースを所望の粘稠度に調節した後に、最終生成物を、歯付きコロイドミルで均質化した。こうして得られたグリースは、例えば、転がり軸受けグリースとして使用するために適している。
【００５９】
実施例Ｇ（比較例）：
１２−ヒドロキシステアリン酸カルシウム９７５ｇ、酢酸カルシウム２２５ｇおよびホウ酸カルシウム１５ｇを反応器中で、オレイン酸メチルエステル３５００ｇに入れた。このベースを、規定の温度プログラムで２００℃に撹拌しながら加熱した。添加剤をベースに、冷却相の間に一定の温度で加えた。オレイン酸メチルエステル１８０ｇを加えることによって、ベースを所望の粘稠度に調節した後に、最終生成物を、３軸ミルで均質化した。こうして得られた潤滑グリースは、主に再生可能な原料をベースとして製造されている。
【００６０】
実施例Ｈ：
１２−ヒドロキシステアリン酸カルシウム８４１ｇ、酢酸カルシウム２１９．５ｇ、ホウ酸カルシウム１５ｇおよびリグニンスルホン酸カルシウム（Ｂｏｒｒｅｇａｒｄ  Ｌｉｇｎｏｔｅｃｈ製のＮｏｒｌｉｇ  １１Ｄ粉末）４１８ｇを反応器中で、オレイン酸メチルエステル１９６５ｇに入れた。このベースを、規定の温度プログラムで２００℃に撹拌しながら加熱した。添加剤をベースに、冷却相の間に一定の温度で加えた。トリオレイン酸トリメチロールプロパンエステル１６８４ｇを加えることによって、ベースを所望の粘稠度に調節した後に、最終生成物を、３軸ミルで均質化した。こうして得られた潤滑グリースは、主に再生可能な原料をベースとして製造されている。
【００６１】
実施例ＩおよびＪ：
実施例配合物ＩおよびＪの生成物は、実施例Ｈの生成物と類似しているが、異なる量の１２ヒドロキシステアリン酸カルシウム、酢酸カルシウムおよびリグニンスルホン酸カルシウムならびに異なる組成のエステル基油を使用した。こうして得られた潤滑グリースは、主に再生可能な原料をベースに製造されている。
【００６２】
【表１】
0005856078.tif 000002
0005856078.tif 000003
【００６３】
【表２】
0005856078.tif 000004
0005856078.tif 000005
【００６４】
【表３】
0005856078.tif 000006